(57)【要約】【課題】特開2014-148737公報により開示された方法において、不活性ガスや二酸化炭素ガスの使用量の増加を削減しながら、溶鋼への窒素吸収をさらに抑制する。【解決手段】溶鋼2にCaO系フラックスを添加する工程1、取鍋1の上方開口部を覆う取鍋蓋6を設置し、溶鋼2中に攪拌ガスを吹き込むことにより、取鍋蓋6の内部6bへの大気の侵入を抑制しながら溶鋼2およびCaO系フラックスを攪拌するとともに、溶鋼2に酸素ガスを上吹き供給しつつ、酸素ガスと溶鋼2との反応により生成した酸化物をCaO系フラックスと混合してカバースラグ3を形成する工程2、および、酸素ガスの供給を停止し、溶鋼2に攪拌ガスを吹き込むことにより脱硫および介在物除去を行う工程3の順序で、Alを含有する溶鋼2を処理して極低硫低窒素鋼を溶製する。工程2,3において取鍋蓋6の内部6bに液体の水を供給する。【選択図】図１
2018016843.tif 000002
【特許請求の範囲】
【請求項１】
Ａｌを含有する溶鋼を、
工程１：大気圧下において、取鍋内溶鋼にＣａＯ系フラックスを添加する工程、
工程２：大気圧下において、酸素ガス上吹きランス挿入孔と溶鋼攪拌用のランス挿入孔と溶鋼への合金添加孔とのうちの少なくとも一つを備えるとともに取鍋の上方開口部を覆う取鍋蓋を設置し、前記取鍋内溶鋼中に攪拌ガスを吹き込むことにより、前記取鍋蓋の内部への大気の侵入を抑制しながら、前記取鍋内溶鋼および前記ＣａＯ系フラックスを攪拌するとともに、前記取鍋内溶鋼に酸素ガスを上吹き供給しながら、該酸素ガスと前記取鍋内溶鋼との反応により生成した酸化物を前記ＣａＯ系フラックスと混合してカバースラグを形成する工程、および
工程３：前記酸素ガスの供給を停止し、大気圧下の前記取鍋内溶鋼中に攪拌ガスを吹き込むことにより脱硫および介在物除去を行う工程
により示される順序で処理する極低硫低窒素鋼の溶製方法において、
前記工程２，３のいずれか一方もしくは双方の工程において前記取鍋蓋の内部に液体の水を供給する、極低硫低窒素鋼の溶製方法。
【請求項２】
工程２における前記取鍋蓋の内部への大気の侵入を、
該取鍋蓋を設置した後に、前記取鍋蓋の開口部、および前記取鍋と前記取鍋蓋との間の隙間を、不活性ガスまたは二酸化炭素ガスにより下記（１）式および（２）式を満たすように調整してパージすることにより、抑制する、請求項１に記載の極低硫低窒素鋼の溶製方法。
０．３≦Ｑ１／Ｖ・・・・・・・（１）
０．３≦Ｑ２／Ｖ・・・・・・・（２）
Ｖ  ：前記取鍋蓋の内部の体積とフリーボードの体積の合計（ｍ３）
Ｑ１：前記取鍋と前記取鍋蓋との間の隙間のパージガス流量（Ｎｍ３／ｍｉｎ）
Ｑ２：前記取鍋蓋の開口部のパージガス流量（Ｎｍ３／ｍｉｎ）
【発明の詳細な説明】
【技術分野】
【０００１】
本発明は、取鍋精錬を用いる極低硫低窒素鋼の溶製方法に関する。
【背景技術】
【０００２】
鋼材中の窒素は、様々な製品性能の低下や必要な合金鉄使用量の増加を招き、窒化物系介在物の増加による鋼の清浄度悪化などを引き起こす。このため、鋼中の窒素含有率の低減が望まれている。特に、近年では従来以上の特性を有する鋼材が要求されているため、鋼中の窒素含有率をさらに低減することが重要な課題になっている。
【０００３】
一般に、鋼中の窒素は製鋼処理中に増加することが多い。鋼中の窒素含有率は、転炉出鋼後から鋳造完了までの間における大気との接触によって、徐々に増加する。低窒素鋼を製造する技術として、溶鋼から窒素を除去する脱窒処理と、溶鋼への窒素の吸収を抑制する吸窒防止技術とが知られる。溶鋼からの脱窒反応速度はあまり高くないことが知られており、通常の方法により脱窒を図ることは経済的に困難であることが多い。このため、処理時間を含めて経済性に優れた吸窒防止技術を確立することが重要である。
【０００４】
溶鋼の吸窒反応は、取鍋精錬処理において最も顕著に進行する。取鍋精錬処理では、真空脱ガス装置を用いて行う操作の他に、大気圧下での溶鋼中への不活性ガスの吹き込みによるスラグ−メタル間反応の促進や、溶鋼の表面への酸素ガスの吹き付けによる溶鋼温度の上昇などの各種処理が行われる。
【０００５】
これらの大気圧下での処理は、取鍋が大気中に開放された状態で行われる場合の他に、取鍋に蓋を設置したり、あるいは大径の浸漬管を用いるなどのように、大気との遮断処置がなされて、行われる場合もある。しかし、遮断処置がなされている場合であっても、通常は大気との遮断が完全ではなく、Ａｒ雰囲気化等が図られているものの、空気が残存する条件下で行われることが多い。特に、大気圧下で酸素ガスを吹き付けて溶鋼温度を上昇させる昇温処理において吸窒反応が進行し易い。
【０００６】
大気圧下で酸素ガスを吹き付けて溶鋼温度を上昇させる昇温処理に関しては、これまでにも多数の技術開発が行われてきた。例えば特許文献１には、取鍋内の溶鋼に円錐状の浸漬管を浸漬させ、その浸漬管の内部でＡｌ昇熱を行う昇熱方法が開示されている。しかし、この方法では取鍋スラグと溶鋼との反応を排除しているため、取鍋スラグを利用して溶鋼を十分に低硫化することができない。
【０００７】
一方、特許文献２には、大気圧下で取鍋スラグを利用して溶鋼を極低硫低窒素化する取鍋精錬方法が開示されており、製品中の硫黄含有率が１０ｐｐｍ以下であるとともに窒素含有率が５０ｐｐｍ以下である極低硫低窒素鋼が効率よく溶製されている。
【０００８】
さらに、本発明者らは、特許文献３により、酸素ガス上吹き時に、不活性ガスまたは二酸化炭素ガスを上吹き酸素ガスの周囲の少なくとも一部に随伴させ、上吹き酸素ガスを溶鋼に吹き付けることにより精錬中の吸窒反応を抑制する方法を開示した。
【０００９】
特許文献３により開示された方法によれば、特許文献２により開示された方法がさらに改善され、製品中の硫黄含有率が１０ｐｐｍ以下であるとともに窒素含有率が４０ｐｐｍ以下である極低硫低窒素鋼を効率よく溶製することができる。
【先行技術文献】
【特許文献】
【００１０】
【特許文献１】特開昭６３−６９９０９号公報
【特許文献２】特開２００８−１４４２２４号公報
【特許文献３】特開２０１４−１４８７３７号公報
【発明の概要】
【発明が解決しようとする課題】
【００１１】
特許文献３により開示された方法によれば、酸素ガス上吹き時の吸窒反応は確かに抑制することができるものの、さらなる低窒素化を図るためには、酸素上吹き時以外の吸窒反応も抑制することが有効である。
【００１２】
また、不活性ガスまたは二酸化炭素ガスを上吹き酸素ガスの周囲の少なくとも一部に随伴させることは、ガス使用量の増加、ひいては製造コストの増加につながる。そのため、より安価に鋼の窒素含有率を４０ｐｐｍ以下に低減することが求められる。
【００１３】
略述すると、本発明は、安価に窒素吸収を抑制することを目的とする。すなわち、特許文献３により開示された取鍋精錬方法には、（ｉ）随伴ガスとして大量の不活性ガスまたは二酸化炭素ガスを必要とするために製造コストが増加するとともに、（ｉｉ）酸素ガス上吹き時以外の吸窒反応を抑制できないために鋼中の窒素含有率が僅かながら上昇するという２つの課題がある。
【００１４】
本発明は、特許文献３により開示された発明と同様に、特許文献２により開示された方法、すなわち大気圧下で取鍋スラグを利用して溶鋼を極低硫低窒素化する取鍋精錬方法を利用して上記課題を解決するものであり、大気圧下で溶鋼を取鍋精錬処理することにより、製品中の硫黄含有率が１０ｐｐｍ以下であるとともに窒素含有率が４０ｐｐｍ以下、好ましくは３５ｐｐｍ以下である極低硫低窒素鋼を、効率よく安定して安価に溶製する方法を提供することを目的とする。
【課題を解決するための手段】
【００１５】
本発明は、基本的に、特許文献２により開示された方法を利用し、溶鋼の昇熱処理と併せて低硫化および低窒素化を同時に実現し、極低硫低窒素鋼を効率よく安定して安価に製造できる精錬方法である。
【００１６】
図１は、本発明に係る溶製方法を実施する状況を模式的に示す説明図である。本発明では、図１に基本構成を例示する取鍋精錬装置１４を用い、溶鋼２を以下の工程１〜３で示される順序により処理する極低硫低窒素鋼の溶製方法を、基本的に利用する。
【００１７】
工程１：大気圧下において、取鍋１内の溶鋼２にＣａＯ系フラックスを添加する工程。
【００１８】
工程２：大気圧下において、取鍋１の上方開口部１ａを覆い、かつ、酸素上吹き用のランス挿入孔７ｂと溶鋼攪拌用のランス挿入孔７ａと溶鋼２への合金添加孔（図示しない）とのうちの少なくとも一つを備える取鍋蓋６を設置し、取鍋１内の溶鋼２中に攪拌ガスを吹き込むことにより取鍋蓋６に設けられたランス挿入孔７ａ，７ｂまたは合金添加孔のうちの少なくとも一つから不活性ガスまたは二酸化炭素ガスを供給することによりパージを実施して、取鍋蓋６の内側６ｂへの大気の侵入を抑制しながら、溶鋼２およびＣａＯ系フラックスを攪拌するとともに、溶鋼２に酸素ガスを上吹き供給し、酸素ガスと溶鋼２との反応により生成した酸化物をＣａＯ系フラックスと混合してカバースラグ３を形成する工程。
【００１９】
工程３：酸素ガスの供給を停止し、大気圧下の取鍋１内の溶鋼２中に攪拌ガスを吹き込むことにより脱硫および介在物除去を行う工程。
【００２０】
ここで「ＣａＯ系フラックス」とは、ＣａＯ含有率が４５質量％以上のフラックスを意味し、例えば、生石灰単味、および、生石灰を主体としてＡｌ２Ｏ３やＭｇＯなどの成分を含有するフラックスが該当する。
【００２１】
本発明では、工程２において、取鍋１内の溶鋼２と大気との接触防止を強化するために、取鍋１の上部開口部１ａを覆う取鍋蓋（カバー）６を取鍋１に設置する。この段階では、溶鋼２の表面はＣａＯ系フラックスなどによって既に覆われているものの、溶鋼２とフラックスとのガス攪拌が開始されると、その攪拌によって溶鋼２が大きく揺動するため、溶鋼２の表面の上方に大気中の窒素が存在すると、溶鋼２中への窒素の吸収が起こり易くなるからである。
【００２２】
取鍋１に取鍋蓋６を設置すること、すなわち被せておくことによって、Ａｒガスなどの溶鋼攪拌用不活性ガスが溶鋼２に吹き込まれると同時に、溶鋼２の表面と取鍋蓋６との間の空間に不活性ガスが充満し、溶鋼２中の窒素含有率の上昇が抑制される。
【００２３】
さらに、取鍋蓋６の開口部、および、取鍋蓋６と取鍋１との隙間１０を不活性ガスまたは二酸化炭素ガスによりパージすることにより、取鍋蓋６の設置による溶鋼２中の窒素含有率の上昇がさらに抑制される。
【００２４】
ここで、「取鍋蓋６の開口部を不活性ガスまたは二酸化炭素ガスによりパージする」とは、取鍋１上に設置した取鍋蓋６と溶鋼２の表面との間の空間に不活性ガスまたは二酸化炭素ガスを吹き込むか、あるいは取鍋蓋６に設けられたランス挿入孔および／または合金添加孔の開口部分に不活性ガスまたは二酸化炭素ガスを吹き付けることを意味する。
【００２５】
また、「取鍋蓋６と取鍋１との隙間１０を不活性ガスまたは二酸化炭素ガスによりパージする」とは、取鍋蓋６と取鍋１との隙間１０を取り囲むように不活性ガスまたは二酸化炭素ガスを供給することを意味する。
【００２６】
図２には、不活性ガスまたは二酸化炭素ガスの供給方法を例示する。
【００２７】
図２（ａ）に示すように、不活性ガスまたは二酸化炭素ガスの供給配管９は、取鍋蓋６の下部６ｃの外周面６ｄに取り付けられた支持具１１を介して、外周面６ｄの全周に固定されており、小さな穴またはスリット９ａが穿設されている。これにより、供給配管９の小さな穴またはスリット９ａから、不活性ガスまたは二酸化炭素ガス１２が隙間１０を取り囲むように供給される。
【００２８】
このガスパージは、図２（ｂ）に示すように、上部に小さな穴またはスリット９ａを穿設された供給配管９から不活性ガスまたは二酸化炭素ガス１２を噴出させることによって、溶鋼２への窒素吸収抑制効果をさらに高めることができる。
【００２９】
図２（ｂ）では、供給配管９の上部に小さな穴またはスリット９ａが穿設されるとともに、その供給配管９の上方および側方を取り囲むようにカバー８が設置されている。このようにカバー８により上方および側方を取り囲まれた空間内で不活性ガスまたは二酸化炭素ガス１２を上向きに噴出させることにより、カバー８の下方に位置する隙間１０の周囲に、不活性ガスまたは二酸化炭素ガス１２の濃度が高く、かつ空気濃度が低い領域１３を形成することができる。これにより、取鍋蓋６の内部６ｂへ吸い込まれる大気が希釈されるため、取鍋蓋６の内側の窒素濃度が低下して溶鋼２への窒素吸収が抑制される。
【００３０】
また、酸素ガスを供給することにより、溶鋼２の酸化反応に伴ってスプラッシュが飛散し、また発煙および発塵が起こるため、取鍋１の上方に設けられた取鍋蓋６を集塵設備に接続しておくことは、系外へのスプラッシュの飛散、発煙および発塵を防止する観点から、好ましい。
【００３１】
取鍋蓋６には、続いて行われる精錬処理操作用として、溶鋼昇熱用の酸素ランス５の挿入孔７ｂと、溶鋼攪拌用の浸漬ランス４の挿入孔７ａと、合金添加孔（図示しない）とのうちの少なくとも一つが設けられている。溶鋼昇熱用の酸素ランス５は、一般には金属製の水冷構造を有しており、取鍋蓋６に設けられたランス挿入孔７ｂを通して、酸素ランス５の先端が取鍋内の溶鋼２の上部表面（湯面）から０．５〜３ｍの高さ位置となるように、挿設される。
【００３２】
そして、酸素ランス５を介して酸素ガスが溶鋼２の上部表面に向けて吹き付けられる。
【００３３】
溶鋼攪拌用の浸漬ランス４を用いる場合には、取鍋蓋６に設けられたランス挿入孔７ａから、耐火物製の浸漬ランス４を取鍋１内へ挿入し、浸漬ランス４の中心管を通して不活性ガスを浸漬ランス４の先端から噴出させながら、溶鋼２中へ浸漬させる。
【００３４】
酸素ランス５，浸漬ランス４のいずれも、外径は１００〜３００ｍｍであって、取鍋蓋６に設けられたランス挿入孔７ａ，７ｂの内壁と酸素ランス５，浸漬ランス４の外面との間隔は２０〜５０ｍｍである。また、工程２，３において溶鋼２中の成分含有率を調整することがあるため、取鍋蓋６にはフェロマンガンなどの合金鉄やアルミニウムを添加するための合金鉄添加口（図示しない）を設けておいてもよい。
【００３５】
本発明者らは、不活性ガスまたは二酸化炭素ガスの供給方法，取鍋蓋６の内部の雰囲気の置換等を検討した結果、以下に列記の知見Ａ〜Ｈが得られた。なお、以降の説明において「水」と記載した場合は液体状態の水を意味する。
【００３６】
（Ａ）特許文献２により開示された方法における窒素吸収は、主に工程２において発生するが、工程３においても僅かながら発生する。
【００３７】
（Ｂ）工程２における窒素吸収は、酸素ランス５から上吹きされた上吹き酸素ガスが残留窒素を巻き込むことによって発生する。
【００３８】
（Ｃ）工程３における窒素吸収は、湯面揺動により取鍋蓋６の内部に雰囲気中の窒素を巻き込むことによって発生する。
【００３９】
（Ｄ）特許文献３により開示された方法で用いる不活性ガスまたは二酸化炭素ガスの代わりに水蒸気を用いても、窒素吸収を抑制することができる。
【００４０】
（Ｅ）工程２，３において取鍋蓋６の内部に水を供給すると、主として溶鋼２の輻射熱により水が熱せられて水蒸気となるため、比較的少量の水の供給でも、大量の蒸気を発生させることができる。
【００４１】
（Ｆ）水を供給して蒸発気化させることにより大量の蒸気を取鍋蓋６の内部に導入することができ、非常に効率よく取鍋蓋６の内部の雰囲気の窒素濃度を大幅に低下させることができ、工程２，３のいずれにおいても窒素吸収を抑制することができる。
【００４２】
（Ｇ）工程２，３において取鍋蓋６の内部に水を供給して蒸発気化させても、窒素巻き込み以外の精錬反応には、特に影響しない。
【００４３】
（Ｈ）水の供給と特許文献３により開示された随伴ガス供給とを組み合わせても、窒素の吸収抑制効果は増大しない。
【００４４】
本発明は、これらの知見Ａ〜Ｈに基づいてなされたものであり、以下に列記の通りである。
【００４５】
（１）Ａｌを含有する溶鋼を、
工程１：大気圧下において、取鍋内溶鋼にＣａＯ系フラックスを添加する工程、
工程２：大気圧下において、酸素ガス上吹きランス挿入孔と溶鋼攪拌用のランス挿入孔と溶鋼への合金添加孔とのうちの少なくとも一つを備えるとともに取鍋の上方開口部を覆う取鍋蓋を設置し、前記取鍋内溶鋼中に攪拌ガスを吹き込むことにより、前記取鍋蓋の内部への大気の侵入を抑制しながら、前記取鍋内溶鋼および前記ＣａＯ系フラックスを攪拌するとともに、前記取鍋内溶鋼に酸素ガスを上吹き供給しながら、該酸素ガスと前記取鍋内溶鋼との反応により生成した酸化物を前記ＣａＯ系フラックスと混合してカバースラグを形成する工程、および
工程３：前記酸素ガスの供給を停止し、大気圧下の前記取鍋内溶鋼中に攪拌ガスを吹き込むことにより脱硫および介在物除去を行う工程
により示される順序で処理する極低硫低窒素鋼の溶製方法において、
前記工程２，３のいずれか一方もしくは双方の工程において前記取鍋蓋の内部に液体の水を供給する、極低硫低窒素鋼の溶製方法。
【００４６】
（２）工程２における前記取鍋蓋の内部への大気の侵入を、
該取鍋蓋を設置した後に、前記取鍋蓋の開口部、および前記取鍋と前記取鍋蓋との間の隙間を、不活性ガスまたは二酸化炭素ガスにより下記（１）式および（２）式を満たすように調整してパージすることにより、抑制する、１項に記載の極低硫低窒素鋼の溶製方法。
【００４７】
０．３≦Ｑ１／Ｖ・・・・・・・（１）
０．３≦Ｑ２／Ｖ・・・・・・・（２）
Ｖ  ：前記取鍋蓋の内部の体積とフリーボードの体積の合計（ｍ３）
Ｑ１：前記取鍋と前記取鍋蓋との間の隙間のパージガス流量（Ｎｍ３／ｍｉｎ）
Ｑ２：前記取鍋蓋の開口部のパージガス流量（Ｎｍ３／ｍｉｎ）
図１は、水供給孔７ｃに水供給用ランス１５を挿入し、水を供給する場合を例にとったが、水の供給方法は特に限定されない。例えば酸素上吹きランスに水供給孔を併設してもよい。
【発明の効果】
【００４８】
本発明により、特許文献３により開示された方法において、不活性ガスや二酸化炭素ガスの使用量の増加を抑制しながら、溶鋼への窒素吸収をさらに抑制することができる。これにより、特に製品中の硫黄含有率が１０ｐｐｍ以下であるとともに窒素含有率が４０ｐｐｍ以下、好ましくは３５ｐｐｍ以下である極低硫低窒素鋼を、安定して溶製できるようになる。
【図面の簡単な説明】
【００４９】
【図１】図１は、本発明に係る溶製方法を実施する状況を模式的に示す説明図である。
【図２】図２は、取鍋蓋と取鍋との間の隙間のパージ方法の一例を示す説明図である。
【発明を実施するための形態】
【００５０】
図１，２を参照しながら本発明を説明する。
【００５１】
１．処理対象とする溶鋼２の化学成分等
予め、上底吹き転炉等を用いて溶鋼２を製造した後、溶鋼２を取鍋１に出鋼し、出鋼時に各種脱酸剤および合金を添加して取鍋１内の溶鋼２の化学成分を、例えば、質量割合で、Ｃ：０．０３〜０．２％、Ｓｉ：０．００１〜１．０％、Ｍｎ：０．０５〜２．５％、Ｐ：０．００３〜０．０５％、Ｓ：２０〜３０ｐｐｍ、ｓｏｌ．Ａｌ：０．００５〜２．０％、Ｎ：２２〜３５ｐｐｍ等に調整する。この出鋼時には、脱酸用であるとともに、工程２において上吹きする酸素ガスとの反応に要するＡｌを添加して、溶鋼２を脱酸するとともに、出鋼流の攪拌によりスラグの脱酸も行うことが好ましい。
【００５２】
２．ＣａＯ系フラックスの添加
工程１では、後に脱硫を進行させるため、大気圧下において溶鋼２にＣａＯ系フラックスを添加する。ＣａＯ系フラックスの添加量は、目標温度，目標Ａｌ濃度，目標Ｓ濃度に応じてＡｌ添加量および酸素供給量が決定されるため、それに応じた量とする。ただし、ＣａＯ系フラックスの全量を、酸素ガスの供給完了前に添加することが、酸素ガス供給により形成される高温領域によってＣａＯ系フラックスの滓化が促進されるために、好ましい。
【００５３】
ＣａＯ系フラックスの添加量が、８ｋｇ／ｔｏｎ未満では脱硫不足となる場合があり、一方、１６ｋｇ／ｔｏｎを超えて増加すると、生成するスラグ量が増大して溶鋼２とスラグ３との撹拌が難しくなる。このため、ＣａＯ系フラックスの添加量は８ｋｇ／ｔｏｎ以上１６ｋｇ／ｔｏｎ以下であることが好ましい。
【００５４】
ＣａＯ系フラックスの添加時期は、転炉出鋼中、または出鋼完了後であって取鍋精錬開始前のいずれでもよいが、出鋼流による攪拌力を有効に活用でき、次工程でのフラックスの添加時間を短縮できることから、ＣａＯ系フラックスは転炉出鋼中に添加することが好ましい。
【００５５】
また、ＣａＯ系フラックスを添加すると、取鍋１中の溶鋼２の上部の表面をそのフラックス３が覆うため、取鍋１中の溶鋼２を大気から遮断して溶鋼２の吸窒を抑制する効果がある。この吸窒抑制効果を十分に活用するために、出鋼中のＣａＯ系フラックスの添加時期は、出鋼時間の前期５０％までの時期であることが好ましく、出鋼期間の前期２０％までの時期であることがさらに好ましい。
【００５６】
３．Ａｌの添加
溶鋼２の脱硫反応は、還元雰囲気下で進行し易いことから、溶鋼２中，スラグ３中の酸素ポテンシャルを低減することが有効である。添加するＡｌ量は、出鋼中に溶鋼２を脱硫する観点からは、出鋼後のｓｏｌ．Ａｌ濃度を０．０５０質量％以上とすることが好ましい。また、本発明では酸素ガスによるＡｌ燃焼を実施するため、酸化されるＡｌ予定量を出鋼段階で添加してもよい。
【００５７】
Ａｌの添加により、溶鋼２の昇熱のための発熱源およびＡｌ２Ｏ３源が供給される。Ａｌは、溶鋼２中の酸素やスラグ３中の酸化鉄を還元して、最終的にはスラグ３中のＡｌ２Ｏ３となり、スラグ３の融点を低下させて、溶鋼２の脱硫および清浄化に有効に作用する。
【００５８】
極低硫鋼を溶製するためには、工程３以降において溶鋼２上のスラグ３の化学成分を適正な範囲に制御することが有効である。このため、工程１および工程２を通算して酸素ガスの供給が完了するまでに金属Ａｌ換算で１．５ｋｇ／ｔｏｎ以上のＡｌを添加することが好ましく、２ｋｇ／ｔｏｎ以上のＡｌを添加することがより好ましい。Ａｌ添加量が１．５ｋｇ／ｔｏｎ未満であると、生成するＡｌ２Ｏ３量が少な過ぎ、スラグ３の化学成分をＡｌの添加により有効に制御する効果が小さくなるのに加えて、ＣａＯ系フラックスの添加量の調整も必要となるとともに、スラグ３中の低級酸化物の十分な低減効果も低下するため、効果のばらつきが若干大きくなるためである。
【００５９】
しかし、Ａｌは高価な金属であり、溶鋼２の目標温度および目標Ａｌ含有率、および目標Ｓ含有率に応じて、Ａｌ添加量および酸素ガス供給量が決定されるため、工程２において酸素ガスの供給が完了するまでのＡｌ添加量を７．０ｋｇ／ｔｏｎ以下とすることが好ましい。
【００６０】
また、転炉で吹錬された溶鋼２を取鍋１に出鋼する際に、Ａｌの添加に先立ち総出鋼時間の前期５０％以内の時期に、ＣａＯ換算で溶鋼１ｔｏｎ当たり６ｋｇ以上１０ｋｇ以下のＣａＯ系フラックスを添加してカバースラグ３を形成した後、出鋼完了までに、または工程２における酸素ガスの供給完了までに、金属Ａｌ換算で溶鋼１ｔｏｎ当たり１．５ｋｇ以上７．０ｋｇ以下のＡｌを取鍋１内へ添加することが、溶鋼２への窒素吸収を抑制するためにはいっそう好ましい。
【００６１】
４．酸素の供給
工程２において溶鋼２に酸素ガスを供給するのは、溶鋼２の化学成分と酸素ガスとの反応による酸化熱を利用して溶鋼２の加熱を行うとともに、Ａｌ２Ｏ３を生成させてスラグ３の化学成分の制御を行うためである。酸素ガスの供給方法は、スラグ３の滓化性の向上の観点から上吹きランス５から溶鋼２の表面に吹き付ける方法を用いることが好ましい。
【００６２】
溶鋼２の表面からの上吹きランス５またはノズルの高さは、０．５ｍ以上３．０ｍ以下であることが好ましい。この高さが０．５ｍ未満であると、スピッティングが激しくなるとともに上吹きランス５の寿命が低下する。一方、この高さが３．０ｍを超えて高くなると、酸素ガスが溶鋼２の表面に到達しなくなり、Ａｌの燃焼効率が低下するおそれがある。
【００６３】
酸素ガスの供給量は、０．４Ｎｍ３／ｔｏｎ以上であることが好ましく、１．２Ｎｍ３／ｔｏｎ以上であることがさらに好ましい。酸素ガスの供給量は、ＣａＯ源の滓化促進のために必要な供給量である。ただし、実際上、上述した添加Ａｌ量を酸化するために必要な酸素量との兼ね合いで、酸素ガスの供給量は８．７Ｎｍ３／ｔｏｎ以下で十分である。
【００６４】
酸素ガスの供給流速は、酸素ガスの供給時間が５分間以上１５分間以下であることが適当であることから、０．０４Ｎｍ３／ｍｉｎ／ｔｏｎ以上０．８Ｎｍ３／ｍｉｎ／ｔｏｎ以下程度とすることが好ましい。酸素ガスの供給時間が５分間未満であると、酸素ガスの上吹きによるＣａＯ系フラックスの滓化時間が不十分になり、一方、酸素ガスの供給時間が１５分間を超えるような処理は、「処理時間も含めて経済的に優れた吸窒防止技術の提供」という本発明の目的に照らして適当でないからである。
【００６５】
５．水の供給
工程２，３において、溶鋼撹拌用ガスや下記パージガスによって取鍋蓋６の内部６ｂの窒素濃度は低下するものの完全に零になるわけではない。このため、この状態で酸素ガスを上吹きしたり、あるいは撹拌用ガスを吹き込んだりすると、上吹き酸素ガスが取鍋蓋６の内部６ｂに残存する窒素を巻き込んだり、あるいは溶鋼面が揺動することによって、窒素が溶鋼２に侵入して窒素吸収が発生する。
【００６６】
もしくは、工程２の酸素ガスの上吹き時に、不活性ガスまたは二酸化炭素ガスである随伴ガスを酸素ガスの周囲の少なくとも一部、好ましくは全周に随伴させることにより、随伴ガスによって、上吹き酸素ガスによる窒素の巻き込みが防止または抑制される。しかしこの方法では、ガスコストが増大したり、あるいは工程３で溶鋼面の揺動により窒素吸収が発生するという課題がある。
【００６７】
これらの課題を解決するため、取鍋蓋６に水の供給孔を適宜配置しておき、工程２，３において取鍋蓋６の内部６ｂに液体状態にある水を供給することにより、水が蒸発して水蒸気となり体積が増大して窒素の巻き込みが防止または抑制される。
【００６８】
水の供給方法としては、図１に示すように取鍋蓋６に水供給孔７ｃを設けて水供給用ランス１５を挿入して水を供給してもよいし、あるいは、酸素上吹きランス５に水供給孔を併設してもよい。つまり、水の供給方法は特に限定されない。また、水は、酸素ガスの供給開始と同時に供給を開始すればよい。
【００６９】
水の供給量は、０．０１ｋｇ／ｔｏｎ／ｍｉｎ〜０．２ｋｇ／ｔｏｎ／ｍｉｎであることが好ましい。水の供給量が、０．０１ｋｇ／ｔｏｎ／ｍｉｎ未満であると窒素の巻き込み抑制効果を十分に得られず、０．２ｋｇ／ｔｏｎ／ｍｉｎより高めても窒素の巻き込み抑制効果が増加しないためである。
【００７０】
６．撹拌ガスの供給
工程２における撹拌方法は、溶鋼２に浸漬した浸漬ランス４を通して溶鋼２中に撹拌ガスを吹き込む方法を用いることが好ましい。この理由は、取鍋２の底部に設置されたポーラスプラグから撹拌ガスを導入する方法などでは十分な撹拌ガス流量を確保できないからである。
【００７１】
工程２における撹拌ガスの吹き込み流量は、０．００４Ｎｍ３／ｍｉｎ／ｔｏｎ以上０．０２Ｎｍ３／ｍｉｎ／ｔｏｎ以下であることが望ましい。撹拌ガスの吹き込み流量が、０．００４Ｎｍ３／ｍｉｎ／ｔｏｎ未満では撹拌力が不足し、一方、０．０２Ｎｍ３／ｍｉｎ／ｔｏｎを超えるとスプラッシュの発生が多くなるからである。
【００７２】
７．パージガスの供給
工程２において取鍋１に取鍋蓋６を設置した後、溶鋼２の撹拌の開始とほぼ同時にパージガスを流し始めることにより、吸窒抑制効果をさらに高めることができる。
【００７３】
したがって、本発明ではパージガスを供給することが好ましい。ただし、窒素吸収抑制効果を高めるためには、（Ｑ１／Ｖ）＝０．３Ｎｍ３／ｍｉｎ／ｍ３以上０．６Ｎｍ３／ｍｉｎ／ｍ３以下、（Ｑ２／Ｖ）＝０．３Ｎｍ３／ｍｉｎ／ｍ３以上０．６Ｎｍ３／ｍｉｎ／ｍ３以下のパージガスを併用することが好ましい。このパージガスは、溶鋼２の撹拌の開始より３０秒間程度前から流し始めることが、取鍋蓋６の内側６ｂおよび取鍋蓋６の周囲の窒素濃度が予め低下するために、さらに好ましい。
【００７４】
８．工程３
工程２において、スラグ３の化学成分の制御とその溶融が進行するとともに、脱硫反応が進行する。しかし、この酸素ガスの供給時間では、脱硫反応が十分には進行せず、工程３において、酸素ガスの供給を停止し、大気圧下で溶鋼２中に攪拌ガスを吹き込むことにより、脱硫および介在物の除去処理を行う。この処理により、脱硫力を有するスラグ３によるさらなる脱硫と、不要な残留介在物の除去とが図られる。
【００７５】
工程２では、酸素ガスの供給により、不可避的に低級酸化物が生成する。このため、工程２の後の工程３において、不活性ガスを溶鋼２中に吹き込み、これらの低級酸化物の濃度を低減させることによりさらに脱硫を促進させることができる。
【００７６】
工程３では、酸素ガスの供給を停止するとともに、大気圧下にて溶鋼２に浸漬した浸漬ランス４を通して撹拌ガスを導入することにより溶鋼２とスラグ３の撹拌を継続し、脱硫を行う。
【００７７】
このときの撹拌ガスの吹き込み流量も上述の０．００４Ｎｍ３／ｍｉｎ／ｔｏｎ以上０．０２Ｎｍ３／ｍｉｎ／ｔｏｎ以下とすることが好ましい。撹拌ガスの吹き込み流量が、０．００４Ｎｍ３／ｍｉｎ／ｔｏｎ未満であると、撹拌力が不足して脱硫が促進されず、一方、０．０２Ｎｍ３／ｍｉｎ／ｔｏｎを超えるとスプラッシュの発生が増加するからである。
【００７８】
また、撹拌ガスの吹き込み時間は、４分間以上２０分間以下であることが好ましい。撹拌ガスの吹き込み時間が４分間未満であると、脱硫時間を確保できず極低硫鋼の溶製は困難であり、一方、撹拌ガスの吹き込み時間が２０分間を超えて長くなると溶鋼２の温度の低下と生産性の低下が発生する。
【００７９】
工程３による処理の終了後におけるスラグ３中のＣａＯとＡｌ２Ｏ３との質量含有率の比を０．９以上２．５以下とし、そのスラグ中のＦｅＯおよびＭｎＯの質量含有率の合計を８％以下とすると、脱硫不足やスラグの滓化性の悪化を防止することができるため、好ましい。
【００８０】
なお、工程３の終了後におけるスラグ量は、１３ｋｇ／ｔｏｎ以上３２ｋｇ／ｔｏｎ以下であることが好ましい。スラグ量が１３ｋｇ／ｔｏｎ未満であると、スラグ量が少なく、安定した脱硫率を得られ難い。転炉から取鍋１へのスラグ流出量のバラツキを考慮すると、工程３の終了後における取鍋中スラグ量は、１６ｋｇ／ｔｏｎ以上であることがいっそう好ましい。
【００８１】
一方、工程３の終了後におけるスラグ量が３２ｋｇ／ｔｏｎを超えると、スラグ３の化学成分の制御に要する時間が長くなり、その結果、処理時間の延長につながる場合がある。取鍋１の容量（取鍋１内の溶鋼２の容積とスラグの容積との合計）や溶鋼２とスラグ３との攪拌度合いを考慮すると、このスラグ量は２５ｋｇ／ｔｏｎ以下であることがいっそう好ましい。
【００８２】
また、工程１〜３においては、脱硫に有効に作用するスラグ量を確保する観点から、取鍋１内の溶鋼２にシュノーケルなどの浸漬管を浸漬せずに処理することが好ましい。脱ガス装置の浸漬管などを浸漬すると、浸漬管の内外でスラグ２が分断され、酸素ガスが供給される領域に存在するスラグ２の滓化は促進されるものの、それ以外の領域に存在するスラグ２の滓化が遅れ、浸漬管の外側に存在するスラグ２の攪拌も不十分になって、脱硫に有効に作用するスラグ量が減少するおそれがあるからである。
【００８３】
工程３の処理を終了することにより、溶鋼中Ｓ含有率が１０ｐｐｍ以下かつＮ含有率が３５ｐｐｍ以下である極低硫低窒素鋼、例えば、質量割合で、Ｃ：０．０３〜０．２％、Ｓｉ：０．００１〜０．６５％、Ｍｎ：０．０５〜２．５％、Ｐ：０．００５〜０．０５％、Ｓ：１０ｐｐｍ以下、ｓｏｌ．Ａｌ：０．００５〜２．０％、Ｎ：４０ｐｐｍ以下の化学成分を有する極低硫低窒素溶鋼が製造される。
【００８４】
工程３の終了時の溶鋼２の温度は、１５９０℃以上１６６５℃以下程度である。
【実施例】
【００８５】
本発明の効果を確認するため、図１に示す取鍋精錬装置１４を用い、一部の例では取鍋蓋６に図２（ａ）または図２（ｂ）に示したパージガス供給配管９を装着し、水供給用のランス挿入孔７ｃに水供給ランス１５を挿入し、下記に示す鋼２の溶製試験を実施し、その評価を行った。
【００８６】
予め溶銑脱硫、溶銑脱りんを行った溶銑を上底吹き転炉に装入し、［Ｃ］含有量が０．０３〜０．２０質量％になるまで粗脱炭吹錬を行い、吹錬終点温度を１６４０℃〜１７００℃として取鍋１に出鋼し、出鋼時に脱酸素剤および合金を添加して取鍋１内の溶鋼２の化学成分を、質量割合で、Ｃ：０．０３〜０．２０％、Ｓｉ：０．００１〜１．０％、Ｍｎ：０．１０〜２．５％、Ｐ：０．００２〜０．０５０％、Ｓ：２０ｐｐｍ〜３０ｐｐｍとした。
【００８７】
出鋼量は２５０ｔｏｎとなるようにし、出鋼時には、ＣａＯ換算で８ｋｇ／ｔｏｎの生石灰と４．０ｋｇ／ｔｏｎのＡｌを一括して投入した。
【００８８】
次に、取鍋１に取鍋蓋６を設置して、工程２として、取鍋１内の溶鋼２に浸漬ランス４を浸漬させ、撹拌用Ａｒガスを０．０１２Ｎｍ３／ｍｉｎ／ｔｏｎの供給速度で溶鋼２中に吹き込むとともに、水冷構造を有する酸素ランス５から酸素ガスを供給速度０．１６Ｎｍ３／ｍｉｎ／ｔｏｎの供給速度で、溶鋼２の表面に１．２Ｎｍ３／ｔｏｎ以上２．０Ｎｍ３／ｔｏｎ以下吹き付けた。この時、酸素ランス５の先端と溶鋼２の表面との距離は２．０ｍとした。
【００８９】
酸素ガスの吹き付けと同時に水供給ランス１５から水（液体）を、一部を除き０．１ｋｇ／ｍｉｎ／ｔｏｎの供給速度で、取鍋蓋６の内部６ｂに供給した。
【００９０】
また、一部の例では、工程２において、溶鋼２の撹拌を開始する３０秒間前から、取鍋１と取鍋蓋６との隙間１０のガスパージ（Ｑ１）と、取鍋蓋６の開口部のガスパージ（Ｑ２）とを、それぞれ（Ｑ１／Ｖ）＝０．３５〜０．５９Ｎｍ３／ｍｉｎ／ｍ３、（Ｑ２／Ｖ）＝０．４４〜０．５９Ｎｍ３／ｍｉｎ／ｍ３のＡｒ流量で、溶鋼２の撹拌終了時点まで供給し続けた。このとき、取鍋蓋６の内部６ｂとフリーボードの体積の合計Ｖは３４ｍ３であった。
【００９１】
次いで、工程３として酸素ガスの供給停止後、撹拌用Ａｒガスを、０．０１２Ｎｍ３／ｍｉｎ／ｔｏｎの供給速度で溶鋼２中に１０分間吹き込んで、溶鋼２およびスラグ３の撹拌を行った。この時、水の供給は継続した。
【００９２】
本発明である水供給の有無と、パージガス供給の有無、取鍋精錬の工程２の開始前および工程３の終了後の［Ｓ］（溶鋼中硫黄濃度）と脱硫率、並びに、取鍋精錬の工程２の開始前および工程３の終了後の［Ｎ］（溶鋼中窒素濃度）と窒素吸収濃度とを、表１にまとめて示す。ここで、脱硫率は、｛（工程２前の［Ｓ］−工程３後の［Ｓ］）／工程２前の［Ｓ］×１００｝により計算される値であり、窒素吸収濃度は、（工程３後の［Ｎ］−工程２前の［Ｎ］ｐｐｍ）により計算される値である。
【００９３】
【表１】
2018016843.tif 000003
【００９４】
表１において、取鍋精錬の工程３を終えた後の［Ｓ］は全て５ｐｐｍ以下であり、脱硫率は８０％以上と良好であった。
【００９５】
先ず、従来例（Ｎｏ．１，２）は、工程２において取鍋１に取鍋蓋６を設置したものの、取鍋１と取鍋蓋６との隙間１０のガスパージ（Ｑ１／Ｖ）も、取鍋蓋６の開口部のガスパージ（Ｑ２／Ｖ）も行わず、かつ水も供給せずに、工程２と工程３を連続的に実施した例である。
【００９６】
この従来例（Ｎｏ．１，２）でも、取鍋蓋６の内部６ｂの空間は、溶鋼撹拌用のＡｒガス（０．０１２Ｎｍ３／ｍｉｎ／ｔｏｎ）によりある程度充満されているものの、吸窒を抑制するためにはまだ不十分であり、窒素吸収濃度ΔＮは、それぞれ２３，２０ｐｐｍと芳しくなかった。
【００９７】
次に、比較例１（Ｎｏ．３〜５）は、工程２において取鍋１に取鍋蓋６を設置し、取鍋１と取鍋蓋６との隙間１０のガスパージ（Ｑ１／Ｖ）と、取鍋蓋６の開口部のガスパージ（Ｑ２／Ｖ）とをそれぞれ表１に示す流量で行ったものの、水は供給しなかった例である。
【００９８】
比較例１（Ｎｏ．３〜５）では、窒素吸収濃度ΔＮを４〜６ｐｐｍと抑制することができたものの、パージガス流量を合計で０．１１〜０．１４Ｎｍ３／ｍｉｎ／ｔｏｎと撹拌用ガスの約１０倍用いることとなり、ガス使用量の増加、ひいては製造コストの増加につながった。
【００９９】
次に、比較例２（Ｎｏ．６，７）は、比較例１の条件に加え、随伴ガスを０．０１〜０．０２Ｎｍ３／ｍｉｎ／ｔｏｎ使用した例である。比較例２（Ｎｏ．６，７）は、窒素吸収濃度ΔＮを１ｐｐｍとさらに抑制することができたものの、パージガス流量がさらに増加してしまった。
【０１００】
次に、本発明例１（Ｎｏ．８，９）は、取鍋１と取鍋蓋６との隙間１０のガスパージ（Ｑ１／Ｖ）も、取鍋蓋６の開口部のガスパージ（Ｑ２／Ｖ）も行わなかったものの、水を０．０５ｋｇ／ｍｉｎ／ｔｏｎまたは０．１ｋｇ／ｍｉｎ／ｔｏｎ供給した例である。
【０１０１】
本発明例１（Ｎｏ．８，９）によれば、パージガスを使用しなくとも、パージガス使用の比較例１（Ｎｏ．３〜５）と同程度の窒素吸収濃度ΔＮに抑制できることが確認され、本発明により、ガス使用量を著しく削減しながら極低硫低窒素鋼を溶製できることがわかる。
【０１０２】
さらに、本発明例２（Ｎｏ．１０〜１４）は、水を０．１ｋｇ／ｍｉｎ／ｔｏｎ供給することに加えて、取鍋１と取鍋蓋６との隙間１０のガスパージ（Ｑ１／Ｖ）と、取鍋蓋６の開口部のガスパージ（Ｑ２／Ｖ）とを行った例である。本発明例２（Ｎｏ．１０〜１４）では、水供給およびパージガスを併用することにより、随伴用ガスを削減しながら、工程２および工程３での吸窒をほぼ完全に防止できた。
【０１０３】
このようにして本発明によれば、製品中の硫黄含有率が１０ｐｐｍ以下（実施例では４ｐｐｍ以下）であるとともに、窒素含有率が３５ｐｐｍ以下（実施例では３４ｐｐｍ以下）である極低硫低窒素鋼を、従来技術と比較して不活性ガスの使用量を削減しながら、効率よく安定して溶製できる。
【符号の説明】
【０１０４】
１  取鍋
２  溶鋼
３  スラグ
４  浸漬ランス
５  酸素ランス
６  取鍋蓋
７ａ  ランス挿入孔
７ｂ  ランス挿入孔
７ｃ  ランス挿入孔
１０  隙間
１４  取鍋精錬装置
１５  水供給ランス
【図１】
2018016843.tif 000004
【図２】
2018016843.tif 000005